(57)【特許請求の範囲】
【請求項１】
下記一般式（Ｉ）で表されるシラン化合物、下記一般式（II）または一般式（III）で表される重合性基を有するシラン化合物、および下記一般式（IV）または一般式（Ｖ）で表される重合性単量体、の反応により表面処理された有機顔料であることを特徴とする電気泳動性着色粒子。
一般式（Ｉ）：          Ｒ１−ＳｉＸ３
〔一般式（Ｉ）中、Ｒ１は、フッ素原子含有のアルキル基、フッ素原子含有のアリール基またはフッ素原子含有のアラルキル基を表し、Ｘはメトキシ基、エトキシ基または塩素原子を表す。〕
一般式（II）：        ＣＨ２＝ＣＲ２ＣＯＯ（ＣＨ２）ｎＳｉＹ３
〔一般式（II）中、Ｒ２は水素原子またはメチル基を表し、Ｙはメトキシ基またはエトキシ基を表し、ｎは１以上２０以下の整数を表す。〕
一般式（III）：      ＣＨ２＝ＣＨ−（Ａ）ｍ−ＳｉＺ３
〔一般式（III）中、Ａは２価の脂肪族残基または芳香族残基を表し、Ａで表されるこれらの置換基は、更に置換基を有していてもよい。Ｚはメトキシ基、エトキシ基または塩素原子を表し、ｍは０または１を表す。〕
一般式（IV）：      ＣＨ２＝ＣＲ３ＣＯＯＲ４
〔一般式（IV）中、Ｒ３は水素原子またはメチル基を表す。Ｒ４はアルキル基またはアラルキル基を表し、Ｒ４で表されるこれらの置換基は更に置換基を有していてもよい。〕
一般式（Ｖ）：        ＣＨ２＝ＣＨ−Ｒ５
〔一般式（Ｖ）中、Ｒ５はアリール基または複素環基を表し、Ｒ５で表されるこれらの置換基は、更に置換基を有していてもよい。〕
【請求項２】
前記表面処理では、少なくとも、前記一般式（II）または一般式（III）で表される重合性基を有するシラン化合物により表面処理した後に、前記一般式（IV）または一般式（Ｖ）で表される重合性単量体によって表面処理されてなることを特徴とする請求項１に記載の電気泳動性着色粒子。
【請求項３】
前記有機顔料が、フタロシアニン系顔料、キナクリドン系顔料、およびアゾ系顔料からなる群から選ばれる少なくとも１種であることを特徴とする請求項１又は請求項２に記載の電気泳動性着色粒子。
【請求項４】
有機顔料を、下記一般式（Ｉ）で表されるシラン化合物、下記一般式（II）または一般式（III）で表される重合性基を有するシラン化合物、および下記一般式（IV）または一般式（Ｖ）で表される重合性単量体、の反応により表面処理する電気泳動性着色粒子の製造方法であり、
少なくとも、前記一般式（II）または一般式（III）で表される重合性基を有するシラン化合物により表面処理した後に、前記一般式（IV）または一般式（Ｖ）で表される重合性単量体によって表面処理することを特徴とする電気泳動性着色粒子の製造方法。
一般式（Ｉ）：          Ｒ１−ＳｉＸ３
〔一般式（Ｉ）中、Ｒ１は、フッ素原子含有のアルキル基、フッ素原子含有のアリール基またはフッ素原子含有のアラルキル基を表し、Ｘはメトキシ基、エトキシ基または塩素原子を表す。〕
一般式（II）：        ＣＨ２＝ＣＲ２ＣＯＯ（ＣＨ２）ｎＳｉＹ３
〔一般式（II）中、Ｒ２は水素原子またはメチル基を表し、Ｙはメトキシ基またはエトキシ基を表し、ｎは１以上２０以下の整数を表す。〕
一般式（III）：      ＣＨ２＝ＣＨ−（Ａ）ｍ−ＳｉＺ３
〔一般式（III）中、Ａは２価の脂肪族残基または芳香族残基を表し、Ａで表されるこれらの置換基は、更に置換基を有していてもよい。Ｚはメトキシ基、エトキシ基または塩素原子を表し、ｍは０または１を表す。〕
一般式（IV）：      ＣＨ２＝ＣＲ３ＣＯＯＲ４
〔一般式（IV）中、Ｒ３は水素原子またはメチル基を表す。Ｒ４はアルキル基またはアラルキル基を表し、Ｒ４で表されるこれらの置換基は更に置換基を有していてもよい。〕
一般式（Ｖ）：        ＣＨ２＝ＣＨ−Ｒ５
〔一般式（Ｖ）中、Ｒ５はアリール基または複素環基を表し、Ｒ５で表されるこれらの置換基は、更に置換基を有していてもよい。〕
【請求項５】
前記一般式（Ｉ）で表されるシラン化合物による表面処理が、
（１）前記一般式（II）または一般式（III）で表される重合性基を有するシラン化合物による表面処理と同時、
（２）前記一般式（IV）または一般式（Ｖ）で表される重合性単量体による表面処理と同時、
（３）前記一般式（IV）または一般式（Ｖ）で表される重合性単量体による表面処理の後、
のうち少なくとも１つを満たすように行なわれることを特徴とする請求項４に記載の電気泳動性着色粒子の製造方法。
【請求項６】
請求項１〜請求項３のいずれか１項に記載の電気泳動性着色粒子が、透光性を有する分散媒に分散されてなることを特徴とする電気泳動性着色粒子分散液。
【請求項７】
対向して配置された、少なくとも一方が透光性を有する一対の基板と、
前記一対の基板の間に注入された請求項６に記載の電気泳動性着色粒子分散液と、
を備えることを特徴とする画像表示媒体。
【請求項８】
前記電気泳動性着色粒子分散液は、複数種類の電気泳動性着色粒子群を含有し、
それぞれの前記電気泳動性着色粒子群は、電界に応じて移動するために必要な電圧の絶対値が互いに異なり、且つ互いに異なる発色性を呈することを特徴とする請求項７に記載の画像表示媒体。
【請求項９】
それぞれの前記電気泳動性着色粒子群は、電界に応じて移動するために必要な電圧範囲を有し、且つ互いに前記電圧範囲が異なることを特徴とする請求項８に記載の画像表示媒体。
【請求項１０】
請求項７〜請求項９のいずれか１項に記載の画像表示媒体と、
前記画像表示媒体の前記一対の基板間に、電圧を印加する電圧印加手段と、
を有することを特徴とする画像表示装置。
【発明の詳細な説明】
【技術分野】
【０００１】
本発明は、電気泳動性着色粒子、電気泳動性着色粒子の製造方法、電気泳動性着色粒子分散液、画像表示媒体、及び画像表示装置に関する。
【背景技術】
【０００２】
従来から、繰り返し書き換えが可能なシート状の画像表示媒体として、Twisting Ball Display（２色塗り分け粒子回転表示）、電気泳動、磁気泳動、サーマルリライタブル媒体、メモリ性を有する液晶などの表示技術が提案されている。
【０００３】
上記表示技術の一つである電気泳動表示技術は、対向する電極基板間に導電性着色粒子と白色粒子を封入した表示装置において、非表示基板の電極内側表面に設けた電荷輸送層を介して導電性着色粒子へ電荷を注入し、電荷注入された導電性着色粒子が非表示基板に対向して位置する表示基板側へ電極基板間の電界により移動し、導電性着色粒子が表示側の基板内側へ付着することを利用し、導電性着色粒子と白色粒子とのコントラストにより画像表示する表示技術である。
【０００４】
ところで、上記表示技術において、基板間を移動する導電性着色粒子は、分散媒に分散された状態で基板間に封入されている。したがって、分散性の良好な粒子を用いる必要がある。また、印加電圧に対して充分対応できる帯電性が必要である。
【０００５】
導電性着色粒子の分散性と帯電性を改善する方法としては、例えば、顔料粒子に該顔料の１重量％以上１５重量％以下の重合体を化学的に結合させるか、或いはその周りに架橋させる方法が開示されている（例えば、特許文献１参照。）
【０００６】
また、粒子表面にポリマーのグラフト鎖が形成された電気泳動粒子が開示されている（例えば、特許文献２参照。）。
【０００７】
更に、（ａ）アクリル酸エステル、メタクリル酸エステル、またはスチレン誘導体、（ｂ）ラジカル重合性基含有ポリシロキサンマクロモノマー、（ｃ）ラジカル重合性基含有アルコキシシランとの共重合によって得られるケイ素含有樹脂と、（ｄ）テトラアルコキシシランを共加水分解して得られるケイ素含有化合物からなる微粒子が、電気泳動粒子として開示されている（例えば、特許文献３参照。）
【０００８】
表面を含フッ素化（メタ）アクリレート重合体で被覆した電気泳動表示素子に用いられる帯電泳動粒子（例えば、特許文献４参照。）や、末端にフルオロ基を有するモノマーと末端に炭素数８以上のアルキル基を有するモノマーとの共重合体によって被覆され、ζ電位値が−５０ｍＶ以下である電気泳動性着色粒子（例えば、特許文献５）なども開示されている。
【特許文献１】特表２００４−５２６２１０号公報
【特許文献２】特開平５−１７３１９３号公報
【特許文献３】特開２００５−３０９３６号公報
【特許文献４】特開２００５−３５２４２３号公報
【特許文献５】特開２００６−１８０２６号公報
【発明の開示】
【発明が解決しようとする課題】
【０００９】
電気泳動表示を実現するためには、分散媒中の粒子の分散性を向上させる他に、サブミクロンオーダーの分散粒径で、かつ粒子の種類（色）毎に泳動速度を精密に制御できる電気泳動粒子が必要となる。
しかしながら、サブミクロン以下の粒径で、かつ絶縁性溶媒中、特にシリコーンオイル中での高い分散安定を示す粒子を得ることは一般に困難であった。
【００１０】
そこで、本発明の課題は、高い分散安定性を示し、且つ帯電性を制御しやすい電気泳動性着色粒子、電気泳動性着色粒子の製造方法、電気泳動性着色粒子分散液、画像表示媒体、及び画像表示装置を提供することである。
【課題を解決するための手段】
【００１１】
上記課題は、以下の手段により解決される。即ち、
【００１２】
請求項１に記載の発明は、下記一般式（Ｉ）で表されるシラン化合物、下記一般式（II）または一般式（III）で表される重合性基を有するシラン化合物、および下記一般式（IV）または一般式（Ｖ）で表される重合性単量体、の反応により表面処理された有機顔料であることを特徴とする電気泳動性着色粒子である。
【００１３】
一般式（Ｉ）：          Ｒ１−ＳｉＸ３
【００１４】
一般式（Ｉ）中、Ｒ１は、フッ素原子含有のアルキル基、フッ素原子含有のアリール基またはフッ素原子含有のアラルキル基を表し、Ｘはメトキシ基、エトキシ基または塩素原子を表す。
【００１５】
一般式（II）：        ＣＨ２＝ＣＲ２ＣＯＯ（ＣＨ２）ｎＳｉＹ３
【００１６】
一般式（II）中、Ｒ２は水素原子またはメチル基を表し、Ｙはメトキシ基またはエトキシ基を表し、ｎは１以上２０以下の整数を表す。
【００１７】
一般式（III）：      ＣＨ２＝ＣＨ−（Ａ）ｍ−ＳｉＺ３
一般式（III）中、Ａは２価の脂肪族残基または芳香族残基を表し、Ａで表されるこれらの置換基は、更に置換基を有していてもよい。Ｚはメトキシ基、エトキシ基または塩素原子を表し、ｍは０または１を表す。
【００１８】
一般式（IV）：      ＣＨ２＝ＣＲ３ＣＯＯＲ４
【００１９】
一般式（IV）中、Ｒ３は水素原子またはメチル基を表す。Ｒ４はアルキル基またはアラルキル基を表し、Ｒ４で表されるこれらの置換基は更に置換基を有していてもよい。
【００２０】
一般式（Ｖ）：        ＣＨ２＝ＣＨ−Ｒ５
【００２１】
一般式（Ｖ）中、Ｒ５はアリール基または複素環基を表し、Ｒ５で表されるこれらの置換基は、更に置換基を有していてもよい。
【００２２】
請求項２に記載の発明は、前記表面処理では、少なくとも、前記一般式（II）または一般式（III）で表される重合性基を有するシラン化合物により表面処理した後に、前記一般式（IV）または一般式（Ｖ）で表される重合性単量体によって表面処理されてなることを特徴とする請求項１に記載の電気泳動性着色粒子である。
【００２３】
請求項３に記載の発明は、前記有機顔料が、フタロシアニン系顔料、キナクリドン系顔料、およびアゾ系顔料からなる群から選ばれる少なくとも１種であることを特徴とする請求項１又は請求項２に記載の電気泳動性着色粒子である。
【００２４】
請求項４に記載の発明は、有機顔料を、下記一般式（Ｉ）で表されるシラン化合物、下記一般式（II）または一般式（III）で表される重合性基を有するシラン化合物、および下記一般式（IV）または一般式（Ｖ）で表される重合性単量体、の反応により表面処理する電気泳動性着色粒子の製造方法であり、
少なくとも、前記一般式（II）または一般式（III）で表される重合性基を有するシラン化合物により表面処理した後に、前記一般式（IV）または一般式（Ｖ）で表される重合性単量体によって表面処理することを特徴とする電気泳動性着色粒子の製造方法である。
【００２５】
一般式（Ｉ）：          Ｒ１−ＳｉＸ３
【００２６】
一般式（Ｉ）中、Ｒ１は、フッ素原子含有のアルキル基、フッ素原子含有のアリール基またはフッ素原子含有のアラルキル基を表し、Ｘはメトキシ基、エトキシ基または塩素原子を表す。
【００２７】
一般式（II）：        ＣＨ２＝ＣＲ２ＣＯＯ（ＣＨ２）ｎＳｉＹ３
【００２８】
一般式（II）中、Ｒ２は水素原子またはメチル基を表し、Ｙはメトキシ基またはエトキシ基を表し、ｎは１以上２０以下の整数を表す。
【００２９】
一般式（III）：      ＣＨ２＝ＣＨ−（Ａ）ｍ−ＳｉＺ３
一般式（III）中、Ａは２価の脂肪族残基または芳香族残基を表し、Ａで表されるこれらの置換基は、更に置換基を有していてもよい。Ｚはメトキシ基、エトキシ基または塩素原子を表し、ｍは０または１を表す。
【００３０】
一般式（IV）：      ＣＨ２＝ＣＲ３ＣＯＯＲ４
一般式（IV）中、Ｒ３は水素原子またはメチル基を表す。Ｒ４はアルキル基またはアラルキル基を表し、Ｒ４で表されるこれらの置換基は更に置換基を有していてもよい。
【００３１】
一般式（Ｖ）：        ＣＨ２＝ＣＨ−Ｒ５
一般式（Ｖ）中、Ｒ５はアリール基または複素環基を表し、Ｒ５で表されるこれらの置換基は、更に置換基を有していてもよい。
【００３２】
請求項５に記載の発明は、前記一般式（Ｉ）で表されるシラン化合物による表面処理が、
（１）前記一般式（II）または一般式（III）で表される重合性基を有するシラン化合物による表面処理と同時、
（２）前記一般式（IV）または一般式（Ｖ）で表される重合性単量体による表面処理と同時、
（３）前記一般式（IV）または一般式（Ｖ）で表される重合性単量体による表面処理の後、
のうち少なくとも１つを満たすように行なわれることを特徴とする請求項４に記載の電気泳動性着色粒子の製造方法である。
【００３３】
請求項６に記載の発明は、請求項１〜請求項３のいずれか１項に記載の電気泳動性着色粒子が、透光性を有する分散媒に分散されてなることを特徴とする電気泳動性着色粒子分散液である。
【００３４】
請求項７に記載の発明は、対向して配置された、少なくとも一方が透光性を有する一対の基板と、
前記一対の基板の間に注入された請求項６に記載の電気泳動性着色粒子分散液と、
を備えることを特徴とする画像表示媒体である。
【００３５】
請求項８に記載の発明は、
前記電気泳動性着色粒子分散液が、複数種類の電気泳動性着色粒子群を含有し、
それぞれの前記電気泳動性着色粒子群は、電界に応じて移動するために必要な電圧の絶対値が互いに異なり、且つ互いに異なる発色性を呈することを特徴とする請求項７に記載の画像表示媒体である。
【００３６】
請求項９に記載の発明は、それぞれの前記電気泳動性着色粒子群が、電界に応じて移動するために必要な電圧範囲を有し、且つ互いに前記電圧範囲が異なることを特徴とする請求項８に記載の画像表示媒体である。
【００３７】
請求項１０に記載の発明は、請求項７〜請求項９のいずれか１項に記載の画像表示媒体と、
前記画像表示媒体の前記一対の基板間に、電圧を印加する電圧印加手段と、
を有することを特徴とする画像表示装置である。
【発明の効果】
【００３８】
本発明によれば、高い分散安定性を示し、且つ帯電性を制御しやすい電気泳動性着色粒子、電気泳動性着色粒子分散液、及びその製造方法を提供できる。
また、本発明によれば、表示性及び信頼性に優れる画像表示媒体及び画像表示装置を得ることができる。
【発明を実施するための最良の形態】
【００３９】
以下、本発明の実施形態について説明する。
【００４０】
（電気泳動性着色粒子）
第１実施形態に係る電気泳動性着色粒子は、下記一般式（Ｉ）で表されるシラン化合物、下記一般式（II）または一般式（III）で表される重合性基を有するシラン化合物、および下記一般式（IV）または一般式（Ｖ）で表される重合性単量体、の反応により表面処理された有機顔料である。
【００４１】
一般式（Ｉ）：          Ｒ１−ＳｉＸ３
【００４２】
一般式（Ｉ）中、Ｒ１は、フッ素原子含有のアルキル基、フッ素原子含有のアリール基またはフッ素原子含有のアラルキル基を表し、Ｘはメトキシ基、エトキシ基または塩素原子を表す。
【００４３】
一般式（II）：        ＣＨ２＝ＣＲ２ＣＯＯ（ＣＨ２）ｎＳｉＹ３
【００４４】
一般式（II）中、Ｒ２は水素原子またはメチル基を表し、Ｙはメトキシ基またはエトキシ基を表し、ｎは１以上２０以下の整数を表す。
【００４５】
一般式（III）：      ＣＨ２＝ＣＨ−（Ａ）ｍ−ＳｉＺ３
【００４６】
一般式（III）中、Ａは２価の脂肪族残基または芳香族残基を表し、Ａで表される置換基は、更に置換基を有していてもよい。Ｚはメトキシ基、エトキシ基または塩素原子を表し、ｍは０または１を表す。
【００４７】
一般式（IV）：      ＣＨ２＝ＣＲ３ＣＯＯＲ４
【００４８】
一般式（IV）中、Ｒ３は水素原子またはメチル基を表す。Ｒ４はアルキル基またはアラルキル基を表し、Ｒ４で表されるこれらの置換基は更に置換基を有していてもよい。
【００４９】
一般式（Ｖ）：        ＣＨ２＝ＣＨ−Ｒ５
【００５０】
一般式（Ｖ）中、Ｒ５はアリール基または複素環基を表し、Ｒ５で表される置換基は、更に置換基を有していてもよい。
【００５１】
本実施形態に係る電気泳動性着色粒子は、有機顔料粒子の表面を、分子中にフッ素を有する一般式（Ｉ）で表されるシラン化合物、重合性基を有する一般式（II）または一般式（III）で表されるシラン化合物、および一般式（IV）または一般式（Ｖ）で表される重合性単量体の反応で形成される高分子化合物鎖で修飾したものである。
これにより得られた電気泳動性着色粒子は、非極性溶媒中での分散性が向上し、分散粒径の微小化、高い分散安定性、および帯電性の自由な制御が可能となる。その結果、一画素多色表示の実現に必要な電気泳動性着色粒子の微粒化、および各色の泳動性の制御を実現することができる。
以下、各組成物について説明する。
【００５２】
＜一般式（Ｉ）で表されるシラン化合物＞
一般式（Ｉ）：      Ｒ１−ＳｉＸ３
【００５３】
一般式（Ｉ）中、Ｒ１は、フッ素原子含有のアルキル基、フッ素原子含有のアリール基またはフッ素原子含有のアラルキル基を表す。
【００５４】
一般式（Ｉ）のＲ１で表される基としては、炭素数２以上のアルキル基であることが好ましく、炭素数８以上２０以下のアルキル基であることがより好ましい。
具体的には、例えば、エチル基、プロピル基、ブチル基、オクチル基、デシル基、ドデシル基、オクタデシル基等が挙げられる。
【００５５】
一般式（Ｉ）のＲ１で表されるアルキル基の水素原子のうち、フッ素原子に置換される水素原子は１個以上であればよいが、好ましくは、３個以上であることが好ましく、１０個以上２０個以下であることがより好まし。
【００５６】
一般式（Ｉ）のＲ１で表されるフッ素原子含有のアルキル基としては、例えば、トリフルオロメチル基、３，３，３−トリフルオロプロピル基、トリデカフルオロ−１，１，２，２−テトラヒドロオクチル基、等が挙げられる。
【００５７】
一般式（Ｉ）中、Ｘは、メトキシ基、エトキシ基または塩素原子を表す。Ｘとしては、シラン化合物の反応性等を考慮すると、メトキシ基またはエトキシ基であることが好ましい。
【００５８】
一般式（Ｉ）で表されるシラン化合物の具体例を以下に挙げるが、下記の具体例に限定されない。
【００５９】
−一般式（Ｉ）で表されるシラン化合物の具体例−
トリフルオロメチルトリエトキシシラン、トリフルオロメチルトリメトキシシラン、トリフルオロメチルトリクロロシラン、３，３，３−トリフルオロプロピルトリメトキシシラン、（ペンタフルオロフェニル）トリエトキシシラン、、（トリデカフルオロ−１，１，２，２−テトラヒドロオクチル）トリメトキシシラン、（トリデカフルオロ−１，１，２，２−テトラヒドロオクチル）トリエトキシシラン、（ヘプタデカフルオロ−１，１，２，２−テトラヒドロデシル）トリクロロシラン。
【００６０】
一般式（Ｉ）で表されるシラン化合物の中でも、Ｒ１が炭素数２以上フッ素原子数３以上のフッ素原子含有のアルキル基であるような場合が、分散性の改善の観点から好ましく、具体的には、３，３，３−トリフルオロプロピルトリメトキシシラン、（トリデカフルオロ−１，１，２，２−テトラヒドロオクチル）トリメトキシシラン、（トリデカフルオロ−１，１，２，２−テトラヒドロオクチル）トリエトキシシランなどを挙げることができ、より好ましくは、Ｒ１が炭素数８以上２０以下、フッ素原子数１０以上で直鎖のフッ素原子含有のアルキル基である場合であり、具体的には、（トリデカフルオロ−１，１，２，２−テトラヒドロオクチル）トリメトキシシラン、（トリデカフルオロ−１，１，２，２−テトラヒドロオクチル）トリエトキシシランである。
【００６１】
＜一般式（II）で表される重合性基を有するシラン化合物＞
一般式（II）：        ＣＨ２＝ＣＲ２ＣＯＯ（ＣＨ２）ｎＳｉＹ３
【００６２】
一般式（II）中、Ｒ２は水素原子またはメチル基を表す。
一般式（II）中、Ｙはメトキシ基またはエトキシ基を表す。
一般式（II）中、ｎは１以上２０以下の整数を表し、好ましくは１以上３以下の整数であり、より好ましくは３を表す。
【００６３】
一般式（II）で表される重合性単量体の具体例を以下に挙げるが、このような具体例化合物に限定されない。
【００６４】
−一般式（II）で表される重合性単量体の具体例−
アクリルオキシプロピルトリメトキシシラン、アクリルオキシプロピルトリエトキシシラン、３−メタクリルオキシプロピルトリメトキシシラン、３−メタクリルオキシプロピルトリエトキシシラン。
【００６５】
＜一般式（III）で表される重合性基を有するシラン化合物＞
一般式（III）：      ＣＨ２＝ＣＨ−（Ａ）ｍ−ＳｉＺ３
【００６６】
一般式（III）中、Ａは２価の脂肪族残基または芳香族残基を表す。
【００６７】
前記脂肪族残基としては、例えば、メチレン基、１，２−エチレン基、１，３−プロピレン基、１，６−ヘキサメチレン基、等を挙げることができる。
【００６８】
前記芳香族残基としては、例えば、ｍ−フェニレン基、ｐ−フェニレン基、１，４−ナフチレン基、１，５−ナフチレン基、１，８−ナフチレン基、２，７−ナフチレン基等を挙げることができ、好ましくは、ｐ−フェニレン基である。
【００６９】
一般式（III）中、Ｚはメトキシ基、エトキシ基または塩素原子を表し、Ｚとして好ましくは、メトキシ基またはエトキシ基である。
一般式（III）中、ｍは０または１を表す。
【００７０】
一般式（III）で表される重合性基を有するシラン化合物の具体例を以下に挙げるが、このような具体例化合物に限定されない。
【００７１】
ビニルトリクロロシラン、ビニルトリメトキシシラン、ビニルトリエトキシシラン、アリルトリメトキシシラン、アリルトリエトキシシラン、４−ブテニルトリエトキシシラン、６−ヘキセニルトリエトキシシラン、７−オクテニルトリメトキシシラン、ｐ-スチリルトリエトキシシラン。
【００７２】
＜一般式（IV）で表される重合性単量体＞
一般式（IV）：      ＣＨ２＝ＣＲ３ＣＯＯＲ４
【００７３】
一般式（IV）中、Ｒ３は水素原子またはメチル基を表す。
一般式（IV）中、Ｒ４はアルキル基またはアラルキル基を表す。
【００７４】
一般式（IV）におけるＲ４で表されるアルキル基としては、直鎖状、分岐状、環状のアルキル基のいずれであってもよく、好ましくは、炭素数１以上２０以下のアルキル基であることが好ましく、炭素数１以上１０以下のアルキル基であることがより好ましくい。
具体的には、例えば、メチル基、エチル基、プロピル基、ブチル基、ヘキシル基、シクロヘキシル基、２−エチルヘキシル基、オクチル基、デシル基、ドデシル基、オクタデシル基等が挙げられる。
【００７５】
一般式（IV）におけるＲ４で表されるアラルキル基としては、炭素数７以上２０以下のアラルキル基であることが好ましく、炭素数７以上１０以下のアラルキル基であることが更に好ましい。
具体的には、例えば、ベンジル基、フェネチル基、３−フェニルプロピル基等が挙げられる。
【００７６】
一般式（IV）におけるＲ４で表されるアルキル基およびアラルキル基は、更に置換基を有していてもよい。このような置換基としては、水酸基、アルコキシ基、置換されていてもよいアミノ基、四級アンモニウム基、フッ素原子、塩素原子、オルガノシロキサン残基等を挙げることができる。
【００７７】
一般式（IV）におけるＲ４が、アミノ基で置換されたアルキル基である場合、このアミノ基はアルキル基で置換された２級又は３級のアミノ基であることが好ましい。
【００７８】
一般式（IV）で表される重合性単量体の具体例を以下に挙げるが、このような具体例化合物に限定されない。
【００７９】
−一般式（IV）で表される重合性単量体の具体例−
メチルアクリレート、メチルメタクリレート、エチルメタクリレート、ｎ-ブチルメタクリレート、イソブチルメタクリレート、ｔ−ブチルメタクリレート、ｎ−ヘキシルメタクリレート、シクロヘキシルメタクリレート、２−エチルヘキシルメタクリレート、ｎ-ドデシルメタクリレート、オクタデシルメタクリレート、２−エトキシエチルアクリレート、２−エトキシエチルアクリレート、Ｎ，Ｎ−ジエチルアミノエチルメタクリレート、Ｎ，Ｎ−ジメチルアミノエチルメタクリレート、２，２，２−トリフルオロエチルメタクリレート、３,３,４,４,５,５,６,６,７,７,８,８，９，９，１０，１０，１０−ヘプタデカフルオロデシルメタクリレート、（３−メタクリルオキシプロピル）ポリジメチルシロキサン。
【００８０】
＜一般式（Ｖ）で表される重合性単量体＞
一般式（Ｖ）：        ＣＨ２＝ＣＨ−Ｒ５
【００８１】
一般式（Ｖ）中、Ｒ５はアリール基または複素環基を表し、Ｒ５で表されるこれらの置換基は、更に置換基を有していてもよい。
【００８２】
一般式（Ｖ）におけるＲ５で表されるアリール基としては、炭素数６以上２０以下であることが好ましく、具体的には、例えば、フェニル基、ｍ-メチルフェニル基、ｐ-メチルフェニル基、ｐ−クロロメチルフェニル基、１−ナフチル基、２−ナフチル基、等が挙げられる。
【００８３】
一般式（Ｖ）におけるＲ５で表される複素環基としては、具体的には、例えば、2-ビニルピリジン、4-ビニルピリジン、N-ビニルピロリドン等が挙げられる。
【００８４】
一般式（Ｖ）で表される重合性単量体の具体例を以下に挙げるが、このような具体例化合物に限定されない。
【００８５】
スチレン、３−メチルスチレン、４−メチルスチレン、４−クロロメチルスチレン、１−ビニルナフタレン、２−ビニルナフタレン。
【００８６】
＜有機顔料＞
本発明の電気泳動性着色粒子を構成する粒子としては、有機顔料粒子を用いる。
有機顔料としては、フタロシアニン系顔料、キナクリドン系顔料、アントラキノン系顔料、ペリレン系顔料、イソシンドリノン系顔料、アゾ系顔料、ポリ縮合アゾ系顔料、金属錯体アゾ系顔料、ピランスロン系顔料、ジオキサジン系顔料、ペリレン系顔料、等の有機顔料を用いることができる。
【００８７】
有機顔料として好ましくは、フタロシアニン系顔料、キナクリドン系顔料、アントラキノン系顔料、ペリレン系顔料、アゾ系顔料である。
なお、シアン色としてフタロシアニン系顔料、マゼンタ色としてキナクリドン系顔料、イエロー色としてアゾ系顔料を適用することが好ましく、表面処理が効率よく行なわれる観点からは、フタロシアニン系顔料が更に好ましい。
【００８８】
具体的には、有機顔料粒子は、ジスアゾイエロー、縮合アゾイエロー、ローダミン６Ｇレーキ、アントラキノニルレッド、ペリレンレッド、ペリレンマルーン、キナクリドンマルーン、キナクリドンスカーレッド、キナクリドンレッド、キナクリドンマゼンタ、フタロシアニングリーン、フタロシアニンブルー、ローダミンＢレーキ、ジオキサジンバイオレット、ナフトールバイオレット、等を挙げることができる。
【００８９】
有機顔料粒子の平均粒径は、１０ｎｍ以上１０００ｎｍ以下であることが好ましく、５０ｎｍ以上５００μｍ以下であることがより好ましく、１００ｎｍ以上３００μｍ以下であることが更に好ましい。
有機顔料の上記平均粒径は、レーザー散乱法によって測定した値をいう。
【００９０】
＜他の配合材料＞
電気泳動性着色粒子には、有機顔料の以外に配合材料を含有することができる。
他の配合材料としては、例えば、得られる電気泳動性着色粒子の帯電量を調整する目的で、帯電制御剤が用いられる。帯電制御剤としては、電子写真用トナー材料に使用される公知のものが使用でき、例えば、セチルピリジルクロライド、BONTRON P-51、BONTRON P-53、BONTRON E-84、BONTRON E-81（以上、オリエント化学工業社製）等の第４級アンモニウム塩、サリチル酸系金属錯体、フェノール系縮合物、テトラフェニル系化合物、酸化金属微粒子、各種カップリング剤により表面処理された酸化金属微粒子を挙げられる。
なお、本実施形態では、帯電性制御剤を用いなくとも、帯電量が制御された電気泳動性着色粒子が得られるが、例えば、帯電特性の調整等を目的して用いてよい。
【００９１】
＜表面処理方法＞
上記有機顔料（必要に応じて他の配合材料を含む）は、前記一般式（Ｉ）で表されるシラン化合物、前記一般式（II）または一般式（III）で表される重合性基を有するシラン化合物、および前記一般式（IV）または一般式（Ｖ）で表される重合性単量体、の少なくとも３種の化合物の反応によって表面処理される。
【００９２】
以下、「一般式（Ｉ）で表されるシラン化合物」を『第一群の表面処理剤』と称し、「一般式（II）または一般式（III）で表される重合性基を有するシラン化合物」を『第二群の表面処理剤』と称し、「一般式（IV）または一般式（Ｖ）で表される重合性単量体」を『第三群の表面処理剤』と称して説明を行う場合がある。
【００９３】
有機顔料は、少なくとも第二群の表面処理剤で表面処理した後に、第三群の表面処理剤で表面処理することが好ましい。
この表面処理方法では、第二群の表面処理剤がいわゆるシランカップリング剤として働き、有機顔料の表面に存在する水酸基や各種極性基と、第二群の表面処理剤の−ＳｉＹ３部分（Ｙは、メトキシ基又はエトキシ基）とが反応し、結果、有機顔料の表面に第二群の表面処理剤が導入される。導入された第二群の表面処理剤の残基部分には重合性基が存在するので、この部分と第三群の表面処理剤の重合性基とが反応し、有機顔料の表面に高分子化合物鎖が形成される。
【００９４】
更に、第一群の表面処理剤の−ＳｉＺ３部分は、有機顔料の表面に存在する水酸基や各種極性各種極性基と反応し、あるいは有機顔料粒子に導入された第二群の表面処理剤におけるＹ（Ｙは、メトキシ基又はエトキシ基）と反応する。
【００９５】
したがって、表面処理剤による表面処理は、以下（１）〜（３）のいずれかを満たすことが好ましい。
（１）第一群の表面処理剤および第二群の表面処理剤によって表面処理を行なった後に、第三群の表面処理剤によって表面処理を行なう。
（２）第二群の表面処理剤によって表面処理を行なった後に、第一群の表面処理剤および第三群の表面処理剤によって表面処理を行なう。
（３）第二群の表面処理剤によって表面処理を行なった後に、第三群の表面処理を行い、その後、第一群の表面処理剤によって表面処理を行なう。
【００９６】
このような表面処理によって、表面処理後の有機顔料は、非極性溶媒中での分散性が向上し、分散粒径が微小化し、高い分散安定性を示し、且つ帯電性の自由な制御が可能となる。
【００９７】
有機顔料の表面処理において、第一群の表面処理剤の割合は、有機顔料に対して１質量％以上１００質量％以下であることが好ましく、1０質量％以上１００質量％以下であることが更に好ましい。
【００９８】
有機顔料の表面処理において、第二群の表面処理剤の割合は、有機顔料に対して１質量％以上１００質量％以下であることが好ましく、１０  質量％以上１００質量％以下であることが更に好ましい。
有機顔料の表面処理において、第三群の表面処理剤の割合は、有機顔料に対して１０質量％以上１０００質量％以下であることが好ましく、１００質量％以上１０００質量％以下であることが更に好ましい。
【００９９】
表面処理後の電気泳動性着色粒子の平均粒径は、５０μｍ以上１０００μｍ以下であることが好ましく、１００μｍ以上５００μｍ以下であることがより好ましい。
【０１００】
（電気泳動性着色粒子分散液）
第２実施形態に係る電気泳動性着色粒子分散液は、第１実施形態に係る電気泳動性着色粒子を、透光性を有する分散媒に分散したものである。以下、電気泳動性着色粒子分散液を、「粒子分散液」と称する場合がある。
【０１０１】
分散媒としては、絶縁性液体であることが好ましい。
上記絶縁性液体として具体的には、、トリデカン、ヘキサデカン、オクタデカン、ケロセン、パラフィン、イソパラフィン、鉱物油、シリコーンオイルなどや、それらの混合物が好適に使用できる。
【０１０２】
上記分散媒の中でも、安全性、環境に対する負荷等の観点から、シリコーンオイルが最も好ましい。
【０１０３】
シリコーンオイルとして具体的には、シロキサン結合に炭化水素基が結合したシリコーンオイル（例えば、ジメチルシリコーンオイル、ジエチルシリコーンオイル、メチルエチルシリコーンオイル、メチルフェニルシリコーンオイル、ジフェニルシリコーンオイル等）、変性シリコーンオイル（例えば、フッ素変性シリコーンオイル、アミン変性シリコーンオイル、カルボキシル変性シリコーンオイル、エポキシ変性シリコーンオイル、アルコール変性シリコーンオイルなど）が挙げられる。
これらシリコーンオイルの中も、安全性が高く、化学的に安定で長期の信頼性が良く、且つ電気抵抗率が高いといった観点から、ジメチルシリコーンオイルが特に望ましい。
【０１０４】
シリコーンオイルの粘度は、温度２０℃の環境下において、０．１ｍＰａ・ｓ以上２０ｍＰａ・ｓ以下であることが望ましく、より望ましくは０．１ｍＰａ・ｓ以上２ｍＰａ・ｓ以下である。粘度を上記範囲とすることで、電気泳動性着色粒子の移動速度、すなわち、表示速度の向上が図れる。なお、この粘度の測定には、東京計器製Ｂ−８Ｌ型粘度計を用いる。
【０１０５】
電気泳動性着色粒子分散液中、第１実施形態に係る電気泳動性着色粒子の含有量は、所望の色相が得られる濃度であれば特に制限されるものではないが、一般的には、０．０１質量％以上１０質量％以下であり、０．１質量％以上５質量％以下で含有させることが、素子中での発色性、分散安定性の維持等の観点からより好ましい。
【０１０６】
＜その他の配合材料＞
電気泳動性着色粒子分散液にはその他の配合材料を含有させることができる。
他の配合材料としては、例えば、得られる電気泳動性着色粒子の表面に付着させる目的で、外添剤を用いてもよい。外添剤の色は、電気泳動性着色粒子の色に影響を与えないように、透明であることが好ましい。
【０１０７】
上記外添剤の添加は、上記表面処理の後に添加することが好ましい。
【０１０８】
外添剤としては、酸化ケイ素（シリカ）、酸化チタン、アルミナのような金属酸化物等の無機粒子が用いられる。粒子の帯電性、流動性、及び環境依存性等を調整するために、これらをカップリング剤やシリコーンオイルで表面処理してもよい。
【０１０９】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。同様に、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の所望の抵抗に応じて選択される。
【０１１０】
このような外添剤の中では、よく知られている疎水性シリカや疎水性酸化チタンが好ましく、特に特開平１０−３１７７記載のＴｉＯ（ＯＨ）2と、シランカップリング剤のようなシラン化合物との反応で得られるチタン化合物が好適である。シラン化合物としてはクロロシラン、アルコキシシラン、シラザン、特殊シリル化剤のいずれのタイプを使用することも可能である。このチタン化合物は、湿式工程の中で作製されるＴｉＯ（ＯＨ）2にシラン化合物あるいはシリコーンオイルを反応、乾燥させて作製される。数百度という焼成工程を通らないため、Ｔｉ同士の強い結合が形成されず、凝集が全くなく、粒子はほぼ一次粒子の状態である。さらに、ＴｉＯ（ＯＨ）2にシラン化合物あるいはシリコーンオイルを直接反応させるため、シラン化合物やシリコーンオイルの処理量を多くすることができて、シラン化合物の処理量等を調整することにより帯電特性が制御され、且つ付与される帯電能も従来の酸化チタンのそれより顕著に改善される。
【０１１１】
外添剤の一次粒子は、一般的には５ｎｍ以上１００ｎｍ以下であり、好ましくは１０ｎｍ以上５０ｎｍ以下であるが、これに限定されない。
【０１１２】
外添剤と電気泳動性着色粒子の配合比は、電気泳動性着色粒子の粒径と外添剤の粒径の兼ね合いから適宜調整される。外添剤の添加量が多すぎると電気泳動性着色粒子表面から該外添剤の一部が遊離し、これが他方の電気泳動性着色粒子の表面に付着して、所望の帯電特性が得られなくなる。一般的には、外添剤の量は、電気泳動性着色粒子１００質量部に対して、０．０１質量部以上３質量部以下、より好ましくは０．０５質量部以上１質量部以下である。
【０１１３】
得られた粒子分散液に対し、必要に応じて、酸、アルカリ、塩、分散安定剤、酸化防止や紫外線吸収などを目的とした安定剤、抗菌剤、防腐剤などを添加してもよい。
【０１１４】
得られた粒子分散液に対し、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加してもよい。
【０１１５】
帯電制御剤としては、イオン性若しくは非イオン性の界面活性剤、親油性部と親水性部からなるブロック若しくはグラフト共重合体類、環状、星状若しくは樹状高分子（デンドリマー）等の高分子鎖骨格をもった化合物、サリチル酸の金属錯体、カテコールの金属錯体、含金属ビスアゾ染料、テトラフェニルボレート誘導体等が挙げられる。
イオン性及び非イオン性の界面活性剤としては、より具体的には以下があげられる。ノニオン活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等があげられる。これら帯電制御剤は、電気泳動性着色粒子固形分に対して０．０１重量％以上、２０重量％以下が好ましく、特に０．０５重量％以上１０重量％以下の範囲が望ましい。
【０１１６】
また、得られた粒子分散液に対し、必要に応じて、例えば、溶媒（必要に応じて乳剤剤を含む溶媒）で希釈したり、添加剤（例えば乳化剤）を添加してもよい。
【０１１７】
本実施形態に係る電気泳動性着色粒子分散液は、電気泳動方式の画像表示媒体、液体現像方式電子写真システムの液体トナーなどに利用される。特に、得られた粒子分散液は、安全性が高く、化学的に安定で長期の信頼性の良いシリコーンオイルを分散媒としていることから、他の分散媒に代えることなく、そのまま利用することができ、電気泳動性着色粒子の分散安定性が良好なまま各分野に適応され得る。
【０１１８】
（画像表示媒体および画像表示装置）
第３実施形態に係る画像表示媒体は、少なくとも一方が透光性を有する一対の基板を備え、対向して配置された一対の基板の間に、上記第２実施形態の電気泳動性着色粒子分散液が注入されている。
また、第４実施形態に係る画像表示装置は、第３実施形態の画像表示媒体と、画像表示媒体における一対の基板間に、電圧を印加する電圧印加手段と、を有する。
【０１１９】
図１は、第４実施形態の画像表示装置の一例を示す概略構成図である。第４実施形態の画像表示装置１０は、第３実施形態の画像表示媒体１２の分散媒５０と粒子群３４とを含む粒子分散液として、上記第２実施形態の電気泳動性着色粒子分散液を適用する形態である。このため、第４実施形態に係る画像表示装置（第３実施形態に係る画像表示媒体）では、表示性及び信頼性に優れるものとなる。
【０１２０】
第４実施形態に係る画像表示装置１０は、図１に示すように、画像表示媒体１２と、電圧印加部１６と、制御部１８とを含んで構成されている。制御部１８は、電圧印加部１６に信号授受可能に接続されている。
【０１２１】
制御部１８は、装置全体の動作を司るＣＰＵ（中央処理装置）と、各種データを一時的に記憶するＲＡＭ（Random Access Memory）と、装置全体を制御する制御プログラムや処理ルーチンによって示されるプログラムを含む各種プログラムが予め記憶されたＲＯＭ（Read Only Memory）と、を含むマイクロコンピュータとして構成されている。
【０１２２】
なお、画像表示媒体１２が本発明の画像表示媒体に相当し、画像表示装置１０が本発明の画像表示装置に相当し、電圧印加部１６が、本発明の画像表示装置の電圧印加手段に相当する。
【０１２３】
電圧印加部１６は、表面電極４０及び背面電極４６に電気的に接続されている。なお、本実施の形態では、表面電極４０及び背面電極４６の双方が、電圧印加部１６に電気的に接続されている場合を説明するが、表面電極４０及び背面電極４６の一方が接地されており、他方が電圧印加部１６に接続されていてもよい。
【０１２４】
電圧印加部１６は、表面電極４０及び背面電極４６に電圧を印加するための電圧印加装置であり、制御部１８の制御に応じた電圧を表面電極４０及び背面電極４６間に印加する。
【０１２５】
以下、画像表示媒体１２について詳細に説明する。
【０１２６】
画像表示媒体１２は、図１に示すように、画像表示面とされる表示基板２０、表示基板２０に間隙をもって対向する背面基板２２、これらの基板間を所定間隔に保持すると共に、表示基板２０と背面基板２２との間を複数のセルに区画する間隙部材２４、及び各セル内に封入された粒子群３４を含んで構成されている。
【０１２７】
上記セルとは、表示基板２０と、背面基板２２と、間隙部材２４と、によって囲まれた領域を示している。このセル中には、分散媒５０が封入されている。粒子群３４（詳細後述）は、この分散媒５０中に分散され、セル内に形成された電界強度に応じて表示基板２０と背面基板２２との間を移動する。
【０１２８】
なお、この画像表示媒体１２に画像を表示したときの各画素に対応するように間隙部材２４を設け、各画素に対応するようにセルを形成することで、画像表示媒体１２を、画素毎の色表示が可能となるように構成してもよい。
【０１２９】
そして、画像表示媒体１２の分散媒５０中には、互いに色が異なる複数種類の粒子群３４が分散されている。複数種類の粒子群３４は、基板間を電気泳動する粒子であり、電界に応じて移動するために必要な電圧の絶対値が各色の粒子群でそれぞれ異なる。
【０１３０】
このような、電界に応じて移動するために必要な電圧の絶対値が異なる複数種の粒子群３４の各粒子としては、上記第１実施形態に係る電気泳動性着色粒子において、例えば、帯電性制御剤の種類や添加量を変える等して、帯電量の異なる電気泳動性着色粒子を混合することで得られる。
【０１３１】
ここで、上記セル中の全質量に対する粒子群３４の含有量（質量％）としては、所望の色相が得られる濃度であれば特に限定されるものではなく、セルの厚さにより含有量を調整することが、画像表示媒体１２としては有効である。即ち、所望の色相を得るために、セルが厚い場合には含有量は少なく、セルが薄い場合には含有量を多くしてもよい。一般的には、０．０１質量％以上５０質量％以下である。
【０１３２】
以下、画像表示媒体１２の各構成部材について説明する。
【０１３３】
表示基板２０は、支持基板３８上に、表面電極４０及び表面層４２を順に積層した構成となっている。背面基板２２は、支持基板４４上に、背面電極４６及び表面層４８を順に積層した構成となっている。
【０１３４】
上記支持基板３８及び支持基板４４としては、ガラスや、プラスチック、例えば、ポリカーボネート樹脂、アクリル樹脂、ポリイミド樹脂、ポリエステル樹脂、エポキシ樹脂、ポリエーテルサルフォン樹脂等が挙げられる。
【０１３５】
背面電極４６及び表面電極４０には、インジウム、スズ、カドミウム、アンチモン等の酸化物、ＩＴＯ等の複合酸化物、金、銀、銅、ニッケル等の金属、ポリピロールやポリチオフェン等の有機導電性材料等を使用してもよい。これらは単層膜、混合膜あるいは複合膜として使用でき、蒸着法、スパッタリング法、塗布法等で形成される。また、その厚さは、蒸着法、スパッタリング法によれば、通常１００オングストローム以上２０００オングストローム以下である。背面電極４６及び表面電極４０は、従来の液晶表示素子あるいはプリント基板のエッチング等従来公知の手段により、所望のパターン、例えば、マトリックス状、あるいはパッシブマトリックス駆動を可能とするストライプ状に形成される。
【０１３６】
また、表面電極４０を支持基板３８に埋め込んでもよい。同様に、背面電極４６を支持基板４４に埋め込んでもよい。この場合、支持基板３８及び支持基板４４の材料が粒子群３４の各電気泳動性着色粒子の帯電特性や流動性に影響を及ぼすことがあるので、粒子群３４の各電気泳動性着色粒子の組成等に応じて適宜選択する。
【０１３７】
なお、背面電極４６及び表面電極４０各々を表示基板２０及び背面基板２２と分離させ、画像表示媒体１２の外部に配置してもよい。この場合、背面電極４６と表面電極４０との間に画像表示媒体１２が挟まれる構成となるため、背面電極４６と表面電極４０との間の電極間距離が大きくなって電界強度が小さくなるため、所望の電界強度が得られるように画像表示媒体１２の支持基板３８及び支持基板４４の厚みや、支持基板３８と支持基板４４との基板間距離を小さくする等の工夫が必要である。
【０１３８】
なお、上記では、表示基板２０と背面基板２２の双方に電極（表面電極４０及び背面電極４６）を備える場合を説明したが、何れか一方にのみ設けるようにしてもよい。
【０１３９】
また、アクティブマトリックス駆動を可能にするために、支持基板３８及び支持基板４４は、画素毎にＴＦＴ（薄膜トランジスタ）を備えていてもよい。配線の積層化及び部品実装が容易であることから、ＴＦＴは表示基板ではなく背面基板２２に形成することが好ましい。
【０１４０】
なお、画像表示媒体１２を単純マトリクス駆動とすると、画像表示媒体１２を備えた後述する画像表示装置１０の構成を簡易な構成とすることができ、ＴＦＴを用いたアクティブマトリックス駆動とすると、単純マトリクス駆動に比べて表示速度が速まる。
【０１４１】
上記表面電極４０及び背面電極４６が、各々支持基板３８及び支持基板４４上に形成されている場合、表面電極４０及び背面電極４６の破損や、粒子群３４の各粒子の固着を招く電極間のリークの発生を防止するため、必要に応じて表面電極４０及び背面電極４６各々上に誘電体膜としての表面層４２、及び、あるいは表面層４８を形成することが好ましい。
【０１４２】
この表面層４２、及び、あるいは表面層４８を形成する材料としては、ポリカーボネート、ポリエステル、ポリスチレン、ポリイミド、エポキシ、ポリイソシアネート、ポリアミド、ポリビニルアルコール、ポリブタジエン、ポリメチルメタクリレート、共重合ナイロン、紫外線硬化アクリル樹脂、フッ素樹脂等を用いてもよい。
【０１４３】
また、上記した絶縁材料の他に、絶縁性材料中に電荷輸送物質を含有させたものも使用され得る。電荷輸送物質を含有させることにより、電気泳動性着色粒子への電荷注入による電気泳動性着色粒子の帯電性の向上や、電気泳動性着色粒子の帯電量が極度に大きくなった場合に電気泳動性着色粒子の電荷を漏洩させ、電気泳動性着色粒子の帯電量を安定させるなどの効果が得られる。
【０１４４】
電荷輸送物質としては、例えば、正孔輸送物質であるヒドラゾン化合物、スチルベン化合物、ピラゾリン化合物、アリールアミン化合物等が挙げられる。また、電子輸送物質であるフルオレノン化合物、ジフェノキノン誘導体、ピラン化合物、酸化亜鉛等も使用してもよい。さらに、電荷輸送性を有する自己支持性の樹脂を用いてもよい。
具体的には、ポリビニルカルバゾール、米国特許第４８０６４４３号に記載の特定のジヒドロキシアリールアミンとビスクロロホルメートとの重合によるポリカーボネート等が挙げられる。誘電体膜は、電気泳動性着色粒子の帯電特性や流動性に影響を及ぼすことがあるので、電気泳動性着色粒子の組成等に応じて適宜選択する。基板の一方である表示基板は光を透過する必要があるので、上記各材料のうち透明のものを使用することが好ましい。
【０１４５】
表示基板２０と背面基板２２との間隙を保持するための間隙部材２４は、表示基板２０の透明性を損なわないように形成され、熱可塑性樹脂、熱硬化性樹脂、電子線硬化樹脂、光硬化樹脂、ゴム、金属等で形成される。
【０１４６】
間隙部材２４には、セル状のものと、粒子状のものがある。セル状のものとしては、例えば、網がある。網は入手が容易で安価であり、厚さも比較的均一であることから、安価な画像表示媒体１２を製造する場合に有益である。網は微細な画像の表示には不向きであり、高い解像度が必要とされない大型の画像表示装置に使用することが好ましい。また、他のセル状のスペーサーとしては、エッチングやレーザー加工等によりマトリックス状に穴を開けたシートが挙げられ、このシートでは、網に比べ、厚さ、穴の形状、穴の大きさなどを容易に調整される。このため、シートは微細な画像を表示するための画像表示媒体に使用し、コントラストをより向上させるのに効果的である。
【０１４７】
間隙部材２４は表示基板２０及び背面基板２２の何れか一方と一体化されてもよく、支持基板３８又は支持基板４４をエッチング処理、レーザー加工したり、予め作製した型を使用し、プレス加工、印刷等によって、任意のサイズのセルパターンを有する支持基板３８又は支持基板４４、及び間隙部材２４が作製される。
この場合、間隙部材２４は、表示基板２０側、背面基板２２側のいずれか、又は双方に作製し得る。
【０１４８】
間隙部材２４は有色でも無色でもよいが、画像表示媒体１２に表示される表示画像に悪影響を及ぼさないように無色透明であることが好ましく、その場合には、例えば、ポリスチレンやポリエステルやアクリルなどの透明樹脂等を使用してもよい。
【０１４９】
また、粒子状の間隙部材２４は、透明であることが好ましく、ポリスチレン、ポリエステル又はアクリル等の透明樹脂粒子の他、ガラス粒子も使用される。
【０１５０】
画像表示媒体１２においては、各セル中に絶縁性粒子３６が封入されている。絶縁性粒子３６は、同一のセル内に封入されている粒子群３４とは異なる色で且つ絶縁性の粒子であり、粒子群３４の各々の電気泳動性着色粒子が通過可能な間隙を持って、背面基板２２と表示基板２０との対向方向に略直交する方向に添って配列されている。また、この絶縁性粒子３６と背面基板２２との間、及び表示基板２０と絶縁性粒子３６との間には、同一セルに含まれる粒子群３４の各電気泳動性着色粒子を背面基板２２と表示基板２０との対向方向に複数積層可能な程度の間隔が設けられている。
【０１５１】
すなわち、絶縁性粒子３６の間隙を通って、背面基板２２側から表示基板２０側、又は表示基板２０側から背面基板２２側へ粒子群３４の各電気泳動性着色粒子は移動される。この絶縁性粒子３６の色としては、例えば、背景色となるように白色又は黒色を選択することが好ましい。
【０１５２】
絶縁性粒子３６としては、ベンゾグアナミン・ホルムアルデヒド縮合物の球状粒子、ベンゾグアナミン・メラミン・ホルムアルデヒド縮合物の球状粒子、メラミン・ホルムアルデヒド縮合物の球状粒子、（（株）日本触媒製エポスター）、酸化チタン含有架橋ポリメチルメタクリレートの球状粒子（積水化成品工業（株）製MBX−ホワイト）、架橋ポリメチルメタクリレートの球状粒子（綜研化学製ケミスノーMX）、ポリテトラフルオロエチレンの粒子（ダイキン工業（株）製ルブロンＬ、Shamrock Technologies Ｉnc.製 SST-２）、フッ化炭素の粒子（日本カーボン製 CF-100、ダイキン工業製CFGL,CFGM）、シリコーン樹脂粒子（東芝シリコーン（株）製トスパール）、酸化チタン含有ポリエステルの粒子（日本ペイント製ビリューシア PL1000ホワイトT）、酸化チタン含有ポリエステル・アクリルの粒子（日本油脂製コナックNo１８10００ホワイト）、シリカの球状粒子(宇部日東化成製ハイプレシカ)等が挙げられる。上記に限定せずに、酸化チタン等の白色顔料を樹脂に混合分散したのち、所望の粒径に粉砕、分級したものでもよい。
【０１５３】
これらの絶縁性粒子３６は、上述のように表示基板２０と背面基板２２との間に設けるために、セルの表示基板２０と背面基板２２との対向方向の長さに対して、１／５０以上１／５以下となるような体積平均一次粒径であり、このセルの体積に対して含有量が１体積％以上５０体積％以下であることがよい。
【０１５４】
画像表示媒体１２における上記セルの大きさとしては、画像表示媒体１２の解像度と密接な関係にあり、セルが小さいほど高解像度な表示媒体を作製することができ、通常、１０μｍ以上１ｍｍ以下程度である。
【０１５５】
上記表示基板２０及び背面基板２２を固定するには、ボルトとナットの組み合わせ、クランプ、クリップ、基板固定用の枠等の固定手段を使用することができる。また、接着剤、熱溶融、超音波接合等の固定手段も使用することができる。
【０１５６】
以上の画像表示媒体１２は、画像の保存及び書換えが可能な掲示板、回覧版、電子黒板、広告、看板、点滅標識、電子ペーパー、電子新聞、電子書籍、及び複写機・プリンタと共用できるドキュメントシート等に使用することができる。
【０１５７】
この画像表示媒体１２では、表示基板２０と背面基板２２との間に印加する印加電圧（Ｖ）を変えることによって、異なる色を表示する。
【０１５８】
画像表示媒体１２では、表示基板２０と背面基板２２との間に形成された電界に応じて移動することによって、画像表示媒体１２の各画素に対応するセル毎に、画像データの各画素に応じた色を表示することができる。
【０１５９】
ここで、画像表示媒体１２において、上述のように、図２に示すように、発色性の異なる粒子群３４ごとに、基板間を電気泳動する際の電界に応じて電気泳動性着色粒子が移動するために必要な電圧の絶対値がそれぞれ異なる。そして、発色性の異なる粒子群３４ごとに、電気泳動性着色粒子を移動させるために必要な電圧範囲がそれぞれ異なる。言い換えれば、当該電圧の絶対値は、当該電圧範囲を有し、粒子群３４の各色毎に当該電圧範囲がそれぞれ異なる。
【０１６０】
なお、本実施の形態では、画像表示媒体１２の同一セル内に封入されている粒子群３４としては、図１に示すように、マゼンタ色のマゼンタ粒子群３４Ｍ、シアン色のシアン粒子群３４Ｃ、及びイエロー色のイエロー粒子群３４Ｙからなる３色の粒子群３４が封入されているとして説明する。
【０１６１】
また、マゼンタ色のマゼンタ粒子群３４Ｍ、シアン色のシアン粒子群３４Ｃ、及びイエロー色のイエロー粒子群３４Ｙの３色の粒子群各々が移動を開始するときの電圧の絶対値として、マゼンタ色のマゼンタ粒子群３４Ｍが｜Ｖｔｍ｜、シアン色のシアン粒子群３４Ｃが｜Ｖｔｃ｜、イエロー色のイエロー粒子群３４Ｙが｜Ｖｔｙ｜であるとして説明する。また、各色粒子群３４のゼンタ色のマゼンタ粒子群３４Ｍ、シアン色のシアン粒子群３４Ｃ、及びイエロー色のイエロー粒子群３４Ｙからなる３色の粒子群各々をほぼ全て移動させるための最大電圧の絶対値として、マゼンタ色のマゼンタ粒子群３４Ｍが｜Ｖｄｍ｜、シアン色のシアン粒子群３４Ｃが｜Ｖｄｃ｜、イエロー色のイエロー粒子群３４Ｙが｜Ｖｄｙ｜であるとして説明する。
【０１６２】
なお、以下で説明するＶｔｃ、−Ｖｔｃ、Ｖｄｃ、−Ｖｄｃ、Ｖｔｍ、−Ｖｔｍ、Ｖｄｍ、−Ｖｄｍ、Ｖｔｙ、−Ｖｔｙ、Ｖｄｙ、及び−Ｖｄｙの絶対値は、｜Ｖｔｃ｜＜｜Ｖｄｃ｜＜｜Ｖｔｍ｜＜｜Ｖｄｍ｜＜｜Ｖｔｙ｜＜｜Ｖｄｙ｜の関係であるとして説明する。
【０１６３】
具体的には、図２に示すように、例えば、粒子群３４はすべて同極性に帯電され、シアン粒子群３４Ｃを移動させるために必要な電圧範囲の絶対値｜Ｖｔｃ≦Ｖｃ≦Ｖｄｃ｜（ＶｔｃからＶｄｃの間の値の絶対値）、マゼンタ粒子群３４Ｍを移動させるために必要な電圧範囲の絶対値｜Ｖｔｍ≦Ｖｍ≦Ｖｄｍ｜（ＶｔｍからＶｄｍの間の値の絶対値）、及びイエロー粒子群３４Ｍを移動させるために必要な電圧範囲の絶対値｜Ｖｔｙ≦Ｖｙ≦Ｖｄｙ｜（ＶｔｙからＶｄｙの間の値の絶対値）が、この順で重複することなく、大きくなるように設定されている。
【０１６４】
また、各色の粒子群３４を独立駆動するために、シアン粒子群３４Ｍをほぼ全て移動させるための最大電圧の絶対値｜Ｖｄｃ｜が、マゼンタ粒子群３４Ｍを移動させるために必要な電圧範囲の絶対値｜Ｖｔｍ≦Ｖｍ≦Ｖｄｍ｜（ＶｔｍからＶｄｍの間の値の絶対値）、及びイエロー粒子群３４Ｍを移動させるために必要な電圧範囲の絶対値｜Ｖｔｙ≦Ｖｙ≦Ｖｄｙ｜（ＶｔｙからＶｄｙの間の値の絶対値）よりも小さく設定されている。また、マゼンタ粒子群３４Ｍをほぼ全て移動させるための最大電圧の絶対値｜Ｖｄｍ｜が、イエロー粒子群３４Ｍを移動させるために必要な電圧範囲の絶対値｜Ｖｔｙ≦Ｖｙ≦Ｖｄｙ｜（ＶｔｙからＶｄｙの間の値の絶対値）よりも小さく設定されている。
【０１６５】
即ち、本実施形態では、各色の粒子群３４を移動させるために必要な電圧範囲が重ならないように設定することによって、各色の粒子群３４が独立駆動されるようにしている。
【０１６６】
なお、「粒子群３４を移動させるために必要な電圧範囲」とは、粒子が移動開始するために必要な電圧と移動開始からさらに電圧及び電圧印加時間を増加させても、表示濃度の変化が生じなくなり、表示濃度が飽和するまでの電圧範囲を示す。
また、「粒子群３４をほぼ全て移動させるために必要な最大電圧」とは上記の移動開始からさらに電圧及び電圧印加時間を増加させても、表示濃度の変化が生じなくなり、表示濃度が飽和する電圧を示す。
また、「ほぼ全て」とは、各色の粒子群３４の特性ばらつきがあるため、一部の粒子群３４の特性が表示特性に寄与しない程度異なるものがあることを表す。すなわち上述した移動開始からさらに電圧及び電圧印加時間を増加させても、表示濃度の変化が生じなくなり、表示濃度が飽和した状態である。
また、「表示濃度」は、表示面側における色濃度を光学濃度（Optical Density=0D）の反射濃度計X-rite社の反射濃度計で測定しながら、表示面側と背面側との間に電圧を印加して且つこの電圧を測定濃度が増加する方向に徐々に変化（印加電圧を増加又は減少）させて、単位電圧あたりの濃度変化が飽和し、且つその状態で電圧及び電圧印加時間を増加させても濃度変化が生じず、濃度が飽和したときの濃度を示している。
【０１６７】
そして、本実施形態に係る画像表示媒体１２では、表面基板２０と背面基板２２との基板間に０Ｖから電圧を印加して除々に印加電圧の電圧値を上昇させて、基板間に印加された電圧が＋Ｖｔｃを超えると、画像表示媒体１２においてシアン粒子群３４Ｃの移動により表示濃度に変化が現れ始める。さらに、電圧値を上昇させて、基板間に印加された電圧が＋Ｖｄｃとなると、画像表示媒体１２においてシアン粒子群３４の移動による表示濃度の変化が止まる。
【０１６８】
さらに電圧値を上昇させて、表面基板２０と背面基板２２との基板間に印加された電圧が＋Ｖｔｍを超えると、画像表示媒体１２においてマゼンタ粒子群３４Ｍの移動による表示濃度の変化が現れ始める。さらに電圧値を上昇させて、表面基板２０と背面基板２２との基板間に印加された電圧が＋Ｖｄｍとなると、画像表示媒体１２においてマゼンタ粒子群３４Ｍの移動による表示濃度の変化が止まる。
【０１６９】
さらに、電圧値を上昇させて、基板間に印加された電圧が＋Ｖｔｙを超えると、画像表示媒体１２においてイエロー粒子群３４Ｙの移動による表示濃度の変化が現れ始める。さらに電圧値を上昇させて、基板間に印加された電圧が＋Ｖｄｙとなると、画像表示媒体１２においてイエロー粒子群３４Ｙの移動による表示濃度の変化が止まる。
【０１７０】
反対に、表面基板２０と背面基板２２との基板間に０Ｖからマイナス極の電圧を印加して除々に電圧の絶対値を上昇させ、基板間に印加された電圧−Ｖｔｃの絶対値を超えると、画像表示媒体１２においてイエロー粒子群３４Ｃの基板間の移動により表示濃度に変化が現れ始める。さらに、電圧値の絶対値を上昇させ、表面基板２０と背面基板２２との基板間に印加された電圧が−Ｖｄｃ以上となると、画像表示媒体１２においてシアン粒子群３４Ｃの移動による表示濃度の変化が止まる。
【０１７１】
さらに電圧値の絶対値を上昇させてマイナス極の電圧を印加し、表面基板２０と背面基板２２との基板間に印加される電圧が−Ｖｔｍの絶対値を超えると、画像表示媒体１２においてマゼンタ粒子群３４Ｍの移動による表示濃度の変化が現れ始める。さらに電圧値の絶対値を上昇させて、表面基板２０と背面基板２２との基板間に印加された電圧が−Ｖｄｍとなると、画像表示媒体１２においてマゼンタ粒子群３４Ｍの移動による表示濃度の変化が止まる。
【０１７２】
さらに電圧値の絶対値を上昇させてマイナス極の電圧を印加し、表面基板２０と背面基板２２との基板間に印加される電圧が−Ｖｔｙの絶対値を超えると、画像表示媒体１２においてイエロー粒子群３４Ｙの移動により表示濃度に変化が現れ始める。さらに電圧値の絶対値を上昇させて、基板間に印加された電圧が−Ｖｄｙとなると、画像表示媒体１２においてイエロー粒子群３４Ｃの移動による表示濃度の変化が止まる。
【０１７３】
すなわち、本実施の形態では、図２に示すように、基板間に印加される電圧が−ＶｔｃからＶｔｃの範囲内（電圧範囲｜Ｖｔｃ｜以下）となるような電圧が表面基板２０と背面基板２２との基板間に印加された場合には、画像表示媒体１２の表示濃度に変化が発生する程度の粒子群３４（シアン粒子群３４Ｃ、マゼンタ粒子群３４Ｍ、及びイエロー粒子群３４Ｙ）の粒子の移動は生じていないといえる。そして、基板間に、電圧＋Ｖｔｃ及び電圧−Ｖｔｃの絶対値以上の電圧が印加されると、３色の粒子群３４の内のシアン粒子群３４Ｃについて画像表示媒体１２の表示濃度に変化が発生する程度の粒子の移動が生じはじめて表示濃度に変化が生じはじめ、電圧−Ｖｄｃ及び電圧Ｖｄｃの絶対値｜Ｖｄｃ｜以上の電圧が印加されると、単位電圧あたりの表示濃度に変化は生じなくなる。
【０１７４】
さらに、基板間に印加される電圧が−ＶｔｍからＶｔｍの範囲内（電圧範囲｜Ｖｔｍ｜以下）となるような電圧が表面基板２０と背面基板２２との基板間に印加された場合には、画像表示媒体１２の表示濃度に変化が発生する程度のマゼンタ粒子群３４Ｍ及びイエロー粒子群３４Ｙの粒子の移動は生じていないといえる。そして、基板間に、電圧＋Ｖｔｍ及び電圧−Ｖｔｍの絶対値以上の電圧が印加されると、マゼンタ粒子群３４Ｍ及びイエロー粒子群３４Ｙの内のマゼンタ粒子群３４Ｍについて、画像表示媒体１２の表示濃度に変化が発生する程度の粒子の移動が生じはじめて単位電圧あたりの表示濃度に変化が生じはじめ、電圧−Ｖｄｍ及び電圧Ｖｄｍの絶対値｜Ｖｄｍ｜以上の電圧が印加されると、表示濃度に変化は生じなくなる。
【０１７５】
さらに、基板間に印加する電圧が−ＶｔｙからＶｔｙの範囲内（電圧範囲｜Ｖｔｙ｜以下）となるような電圧が表面基板２０と背面基板２２との基板間に印加された場合には、画像表示媒体１２の表示濃度に変化が発生する程度のイエロー粒子群３４Ｙの粒子の移動は生じていないといえる。そして、基板間に、電圧＋Ｖｔｙ及び電圧−Ｖｔｙの絶対値以上の電圧が印加されると、イエロー粒子群３４Ｙについて、画像表示媒体１２の表示濃度に変化が発生する程度の粒子の移動が生じ始めて表示濃度に変化が生じはじめ、電圧−Ｖｄｙ及び電圧Ｖｄｙの絶対値｜Ｖｄｙ｜以上の電圧が印加されると、表示濃度に変化は生じなくなる。
【０１７６】
次に、図３を参照して、本発明の画像表示媒体１２に画像を表示するときの粒子移動のメカニズムを説明する。
【０１７７】
例えば、画像表示媒体１２に、複数種類の粒子群３４として、図２を用いて説明したイエロー粒子群３４Ｙ、マゼンタ粒子群３４Ｍ、シアン粒子群３４Ｃが封入されているとして説明する。
【０１７８】
また、以下では、イエロー粒子群３４Ｙを構成する粒子が移動開始するために必要な電圧の絶対値より大きく、且つイエロー粒子群３４Ｙの上記最大電圧以下で基板間に印加する電圧を「大電圧」と称し、マゼンタ粒子群３４Ｍを構成する粒子が移動開始するために必要な電圧の絶対値より大きく、且つマゼンタ粒子群３４Ｍの上記最大電圧以下で基板間に印加する電圧を「中電圧」と称し、シアン粒子群３４Ｃを構成する粒子が移動開始するために必要な電圧の絶対値より大きく、且つシアン粒子群３４Ｃの上記最大電圧以下で基板間に印加する電圧を「小電圧」と称して説明する。
【０１７９】
また、表示基板２０側に背面基板２２側より高い電圧を基板間に印加する場合には、各々の電圧を、「＋大電圧」、「＋中電圧」、及び「＋小電圧」各々と称する。また、背面基板２２側に表示基板２０側より高い電圧を基板間に印加する場合には、各々の電圧を、「−大電圧」、「−中電圧」、及び「−小電圧」各々と称して説明する。
【０１８０】
図３（Ａ）に示すように、初期状態では全ての粒子群としてのマゼンタ粒子群３４Ｍ、シアン粒子群３４Ｃ、及びイエロー粒子群３４Ｙの全てが背面基板２２側に位置されるとすると、この初期状態から、表示基板２０と背面基板２２との間に「＋大電圧」を印加させると、全ての粒子群として、マゼンタ粒子群３４Ｍ、シアン粒子群３４Ｃ、及びイエロー粒子群３４Ｙが表示基板２０側に移動する。この状態で、電圧印加を解除しても、各粒子群各々は表示基板２０側に付着したまま移動せずに、マゼンタ粒子群３４Ｍ、シアン粒子群３４Ｃ、及びイエロー粒子群３４Ｙによる減色混合（マゼンタと、シアンと、イエロー色の減色混合）により黒色を表示したままの状態となる。（図３（Ｂ）参照）。
【０１８１】
次に、図３（Ｂ）の状態から、表示基板２０と背面基板２２との間に「−中電圧」を印加させると、全ての色の粒子群３４の内、マゼンタ粒子群３４Ｍと、シアン粒子群３４Ｃと、が背面基板２２側に移動する。このため、表示基板２０側にはイエロー粒子群３４Ｙのみが付着した状態となることから、イエロー色表示がなされる（図３（Ｃ）参照）。
【０１８２】
さらに、図３（Ｃ）の状態から、表示基板２０と背面基板２２との間に「＋小電圧」を印加させると、背面基板２２側に移動したマゼンタ粒子群３４Ｍ及びシアン粒子群３４Ｃの内、シアン粒子群３４Ｃが表示基板２０側に移動する。このため、表示基板２０側には、イエロー粒子群３４Ｙ及びシアン粒子群３４Ｃが付着した状態となり、イエローとシアンとの減色混合による緑色が表示される（図３（Ｄ）参照）。
【０１８３】
また、上記図３（Ｂ）の状態から、表示基板２０と背面基板２２との間に「−小電圧」を印加させると、全ての粒子群３４のシアン粒子群３４Ｃが背面基板２２側に移動する。このため、表示基板２０側にはイエロー粒子群３４Ｙとマゼンタ粒子群３４Ｍが付着した状態となることから、シアンとマゼンタの加色混合による赤色表示がなされる（図３（Ｉ）参照）。
【０１８４】
一方、図３（Ａ）に示す上記初期状態から、表示基板２０と背面基板２２との間に「＋中電圧」を印加させると、全ての粒子群３４（マゼンタ粒子群３４Ｍ、シアン粒子群３４Ｃ、及びイエロー粒子群３４Ｙ）の内、マゼンタ粒子群３４Ｍとシアン粒子群３４Ｃとが表示基板２０側に移動する。このため、表示基板２０側には、マゼンタ粒子群３４Ｍとシアン粒子群３４Ｃとが付着するので、マゼンタとシアンの減色混合による青色が表示される（図３（Ｅ）参照）。
【０１８５】
この図３（Ｅ）の状態から、表示基板２０と背面基板２２との間に「−小電圧」を印加させると、表示基板２０側に付着しているマゼンタ粒子群３４Ｍとシアン粒子群３４Ｃの内の、シアン粒子群３４Ｃが背面基板２２側に移動する。
このため、表示基板２０側には、マゼンタ粒子群３４Ｍのみが付着した状態となるので、マゼンタ色が表示される（図３（Ｆ）参照）。
【０１８６】
この図３（Ｆ）の状態から、表示基板２０と背面基板２２との間に「−大電圧」を印加させると、表示基板２０側に付着しているマゼンタ粒子群３４Ｍが背面基板２２側に移動する。
このため、表示基板２０側には、何も付着しない状態となるため、絶縁性粒子３６の色としての白色が表示される（図３（Ｇ）参照）。
【０１８７】
また、上記図３（Ａ）に示す上記初期状態から、表示基板２０と背面基板２２との間に「＋小電圧」を印加させると、全ての粒子群３４（マゼンタ粒子群３４Ｍ、シアン粒子群３４Ｃ、及びイエロー粒子群３４Ｙ）の内、シアン粒子群３４Ｃが表示基板２０側に移動する。このため、表示基板２０側には、シアン粒子群３４Ｃが付着するので、シアン色が表示される（図３（Ｈ）参照）。
【０１８８】
さらに、上記図３（Ｉ）に示す状態から、表示基板２０と背面基板２２との間に「−大電圧」を印加させると、図３（Ｇ）に示すように全ての粒子群３４が背面基板２２側に移動して白色表示がなされる。
同様に、上記図３（Ｄ）に示す状態から、表示基板２０と背面基板２２との間に「−大電圧」を印加させると、図３（Ｇ）に示すように全ての粒子群３４が背面基板２２側に移動して白色表示がなされる。
【０１８９】
このように、本実施形態では、各粒子群３４に応じた電圧を基板間に印加することで、当該電圧による電界に応じて選択的に所望の粒子を移動させるので、所望の色以外の色の粒子が分散媒５０中を移動することを抑制することができ、所望の色以外の色が混じる混色を抑制され、画像表示媒体１２の画質劣化を抑制しつつ、カラー表示がなされる。なお、各粒子群３４は、互いに電界に応じて移動するために必要な電圧の絶対値が異なれば、互いに電界に応じて移動するために必要な電圧範囲が重なっていても、鮮明なカラー表示が実現できるが、当該電圧範囲が互いに異なるほうが、より混色を抑制してカラー表示が実現される。
【０１９０】
また、シアン、マゼンタ、イエローの３色の粒子群３４を分散媒５０中に分散することによって、シアン、マゼンタ、イエロー、青色、赤色、緑色、及び黒色を表示することができるとともに、白色の絶縁性粒子３６によって白色を表示することができ、所望のカラー表示を行うことが可能となる。
【実施例】
【０１９１】
以下、本発明を、実施例を挙げてさらに具体的に説明するが、本発明はこのような実施例によって限定されない。
【０１９２】
［実施例１］
（電気泳動性着色粒子分散液（シアン）の製造）
５０ｍｌの試料びん中に、ガラスビーズ（直径１ｍｍ）４０ｇ、フタロシアニンブルー（ピグメントブルー１５：３）、１．０ｇ、トルエン２０ｍｌ、３−メタクリルオキシプロピルトリメトキシシラン０．５ｇ、および（トリデカフルオロ−１，１，２，２−テトラヒドロオクチル）トリエトキシシラン０．５ｇを入れ、ペイントシェーカー（東洋精機製）を用いて１時間震盪分散させた。
【０１９３】
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート５ｇ、および２，２’−アゾビス（イソブチリロニトリル）０．０２ｇを加え、８０℃で５時間攪拌を続けた。
放冷後、遠心沈降により溶媒を除去し、ジメチルシリコーンオイル（商品名：ＫＦ９６Ｌ−２ｃｓ、信越化学工業社製）で繰り返し洗浄した後、ジメチルシリコーンオイル（商品名：ＫＦ９６Ｌ−２ｃｓ、信越化学工業社製）１００ｍｌを加え、超音波浴中で１０分間分散処理を行い、電気泳動性着色粒子分散液を得た。
【０１９４】
この電気泳動性着色粒子分散液中での電気泳動性着色粒子の粒度分布を、レーザー散乱法（堀場製作所製ＬＡ−３００）により測定したところ、平均粒径（メジアン径）０．３μｍであった。
【０１９５】
上記電気泳動性着色粒子分散液を光学測定用セル（ポリスチレン製、１２．５×１２．５×４５ｍｍ）に入れ、この中に２枚の銅製電極を、厚さ１ｍｍのガラス板をスペーサーとして対向して設置した。両電極間に１０００Ｖの直流電圧を印加したところ、電気泳動性着色粒子は負極側に移動した。
この電気泳動性着色粒子の移動速度を、顕微鏡（キーエンス社製ＶＨＸ−１００）による動画解析によって測定したところ、１．０ｍｍ／ｓであった。
【０１９６】
［実施例２］
（電気泳動性着色粒子分散液（マゼンタ）の製造）
２０ｍｌの試料びん中に、ガラスビーズ（直径１ｍｍ）１２ｇ、キナクリドンマゼンタ（ピグメントレッド１２２）１．０ｇ、トルエン５ｍｌ、３−メタクリルオキシプロピルトリメトキシシラン０．５ｇ、および（トリデカフルオロ−１，１，２，２−テトラヒドロオクチル）トリエトキシシラン０．５ｇを入れ、ペイントシェーカー（東洋精機製）を用いて１時間震盪分散させた。
【０１９７】
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート４．８ｇ、２−（ジメチルアミノ）エチルメタクリレート０．２ｇ、および２，２’−アゾビス（イソブチリロニトリル）０．０２ｇを加え、窒素気流下、８０℃で５時間攪拌を続けた。
【０１９８】
放冷後、遠心沈降により溶媒を除去し、ジメチルシリコーンオイル（商品名：ＫＦ９６Ｌ−２ｃｓ、信越化学工業社製）で洗浄した後、ジメチルシリコーンオイル（商品名：ＫＦ９６Ｌ−２ｃｓ、信越化学工業社製）２０ｍｌを加え、超音波浴中で１０分間分散処理を行い、電気泳動性着色粒子分散液を得た。
【０１９９】
この電気泳動性着色粒子分散液中での電気泳動性着色粒子の粒度分布を、レーザー散乱法により測定したところ、平均粒径（メジアン径）０．６μｍであった。
【０２００】
この電気泳動性着色粒子分散液を、実施例１と同様にして光学測定用セル中、電極間に１０００Ｖの直流電圧を印加したところ、粒子は負極側に移動した。
この粒子の移動速度を、顕微鏡（キーエンス社製ＶＨＸ−１００）による動画解析によって測定したところ、５．０ｍｍ／ｓであった。
【０２０１】
［実施例３］
５０ｍｌの試料びん中に、ガラスビーズ（直径１ｍｍ）４０ｇ、フタロシアニンブルー（ピグメントブルー１５：３）１．０ｇ、トルエン２０ｍｌ、３−メタクリルオキシプロピルトリメトキシシラン０．５ｇ、および（トリデカフルオロ−１，１，２，２−テトラヒドロオクチル）トリエトキシシラン０．５ｇを入れ、ペイントシェーカー（東洋精機製）を用いて１時間震盪分散させた。
【０２０２】
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート４．０ｇ、３−メタクリルオキシプロピルポリジメチルシロキサン（商品名：サイラプレーンＦＭ−０７２１、チッソ社製）１．０ｇ、２−（ジメチルアミノ）エチルメタクリレート１．０ｇ、および２，２’−アゾビス（イソブチリロニトリル）０．０２ｇを加え、８０℃で５時間攪拌を続けた。
【０２０３】
放冷後、遠心沈降により溶媒を除去し、ジメチルシリコーンオイル（商品名：ＫＦ９６Ｌ−２ｃｓ、信越化学工業社製）で洗浄した後、ジメチルシリコーンオイル（商品名：ＫＦ９６Ｌ−２ｃｓ、信越化学工業社製）２０ｍｌを加え、超音波浴中で１０分間分散処理を行い、電気泳動性着色粒子分散液を得た。
【０２０４】
この電気泳動性着色粒子分散液中での電気泳動性着色粒子の粒度分布を、レーザー散乱法により測定したところ、平均粒径（メジアン径）０．３μｍであった。
【０２０５】
また、この電気泳動性着色粒子分散液における電気泳動性着色粒子の移動速度を、実施例１と同様にして測定した。その結果を表１に示す
【０２０６】
［実施例４］
５０ｍｌの試料びん中に、ガラスビーズ（直径１ｍｍ）４０ｇ、ピグメントイエロー７４を１．０ｇ、トルエン２０ｍｌ、３−メタクリルオキシプロピルトリメトキシシラン０．５ｇ、および（トリデカフルオロ−１，１，２，２−テトラヒドロオクチル）トリエトキシシラン０．５ｇを入れ、ペイントシェーカー（東洋精機製）を用いて１時間震盪分散させた。
【０２０７】
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート５．０ｇ、３−メタクリルオキシプロピルポリジメチルシロキサン）（商品名：サイラプレーンＦＭ−０７２１、チッソ社製）１．０ｇ、２−（ジメチルアミノ）エチルメタクリレート０．1ｇ、および２，２’−アゾビス（イソブチリロニトリル）０．０２ｇを加え、８０℃で５時間攪拌を続けた。
【０２０８】
放冷後、遠心沈降により溶媒を除去し、ジメチルシリコーンオイル（商品名：ＫＦ９６Ｌ−２ｃｓ、信越化学工業社製）で洗浄した後、ジメチルシリコーンオイル（商品名：ＫＦ９６Ｌ−２ｃｓ、信越化学工業社製）２０ｍｌを加え、超音波浴中で１０分間分散処理を行い、電気泳動性着色粒子分散液を得た。
【０２０９】
この電気泳動性着色粒子分散液中での電気泳動性着色粒子の粒度分布を、レーザー散乱法により測定したところ、平均粒径（メジアン径）０．５μｍであった。
【０２１０】
また、この電気泳動性着色粒子分散液における電気泳動性着色粒子の移動速度を、実施例１と同様にして測定した。その結果を表１に示す
【０２１１】
［実施例５］
５０ｍｌの試料びん中に、ガラスビーズ（直径１ｍｍ）４０ｇ、キナクリドンマゼンタ（ピグメントレッド１２２）１．０ｇ、トルエン２０ｍｌ、３−メタクリルオキシプロピルトリメトキシシラン０．５ｇ、および（トリデカフルオロ−１，１，２，２−テトラヒドロオクチル）トリエトキシシラン０．５ｇを入れ、ペイントシェーカー（東洋精機製）を用いて１時間震盪分散させた。
【０２１２】
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート４．５ｇ、３−メタクリルオキシプロピルポリジメチルシロキサン）（商品名：サイラプレーンＦＭ−０７２１、チッソ社製）１．０ｇ、２−（ジメチルアミノ）エチルメタクリレート０．５ｇ、および２，２’−アゾビス（イソブチリロニトリル）０．０２ｇを加え、８０℃で５時間攪拌を続けた。
【０２１３】
放冷後、遠心沈降により溶媒を除去し、ジメチルシリコーンオイル（商品名：ＫＦ９６Ｌ−２ｃｓ、信越化学工業社製）で洗浄した後、ジメチルシリコーンオイル（商品名：ＫＦ９６Ｌ−２ｃｓ、信越化学工業社製）２０ｍｌを加え、超音波浴中で１０分間分散処理を行い、電気泳動性着色粒子分散液を得た。
【０２１４】
この電気泳動性着色粒子分散液中での電気泳動性着色粒子の粒度分布を、レーザー散乱法により測定したところ、平均粒径（メジアン径）０．４μｍであった。
【０２１５】
また、この電気泳動性着色粒子分散液における電気泳動性着色粒子の移動速度を、実施例１と同様にして測定した。その結果を表１に示す
【０２１６】
［実施例６］
５０ｍｌの試料びん中に、ガラスビーズ（直径１ｍｍ）４０ｇ、フタロシアニンブルー（ピグメントブルー１５：３）１．０ｇ、トルエン２０ｍｌ、３−メタクリルオキシプロピルトリメトキシシラン０．５ｇ、および（トリデカフルオロ−１，１，２，２−テトラヒドロオクチル）トリエトキシシラン０．５ｇを入れ、ペイントシェーカー（東洋精機製）を用いて１時間震盪分散させた。
【０２１７】
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２，２，２−トリフルオロエチルメタクリレート５．０ｇ、および２，２’−アゾビス（イソブチリロニトリル）０．０２ｇを加え、８０℃で５時間攪拌を続けた。
【０２１８】
放冷後、遠心沈降により溶媒を除去し、ジメチルシリコーンオイル（商品名：ＫＦ９６Ｌ−２ｃｓ、信越化学工業社製）で洗浄した後、ジメチルシリコーンオイル（商品名：ＫＦ９６Ｌ−２ｃｓ、信越化学工業社製）２０ｍｌを加え、超音波浴中で１０分間分散処理を行い、電気泳動性着色粒子分散液を得た。
【０２１９】
この電気泳動性着色粒子分散液中での電気泳動性着色粒子の粒度分布を、レーザー散乱法により測定したところ、平均粒径（メジアン径）０．６μｍであった。
【０２２０】
また、この電気泳動性着色粒子分散液における電気泳動性着色粒子の移動速度を、実施例１と同様にして測定した。その結果を表１に示す
【０２２１】
［比較例１］
５０ｍｌの試料びん中に、ガラスビーズ（直径１ｍｍ）４０ｇ、フタロシアニンブルー（ピグメントブルー１５：３）１．０ｇ、トルエン２０ｍｌ、および３−メタクリルオキシプロピルトリエトキシシラン０．５ｇを入れ、ペイントシェーカーを用いて１時間震盪分散させた。
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート２ｇ、および２，２’−アゾビス（イソブチリロニトリル）０．０２ｇを加え、８０℃で５時間攪拌を続けた。
放冷後、遠心沈降により溶媒を除去し、ジメチルシリコーンオイル（商品名：ＫＦ９６Ｌ−２ｃｓ、信越化学工業社製）で洗浄した後、ジメチルシリコーンオイル（商品名：ＫＦ９６Ｌ−２ｃｓ、信越化学工業社製）１００ｍｌを加え、超音波浴中で１０分間分散処理を行い、電気泳動性着色粒子分散液を得た。
【０２２２】
この電気泳動性着色粒子分散液中での電気泳動性着色粒子の粒度分布を、レーザー散乱法（堀場製作所製ＬＡ−３００）により測定したところ、平均粒径（メジアン径）５．１μｍであった。
また、この電気泳動性着色粒子分散液における電気泳動性着色粒子の移動速度を、実施例１と同様にして測定した。その結果を表１に示す。
【０２２３】
［比較例２］
５０ｍｌの試料びん中に、ガラスビーズ（直径１ｍｍ）４０ｇ、キナクリドンマゼンタ（ピグメントレッド１２２）１．０ｇ、トルエン２０ｍｌ、３−メタクリルオキシプロピルトリエトキシシラン０．５ｇを入れ、ペイントシェーカーを用いて１時間震盪分散させた。
得られた顔料ペーストをジメチルシリコーンオイル（商品名：ＫＦ９６Ｌ−２ｃｓ、信越化学工業社製）１００ｍｌで希釈して、温度計、攪拌翼、窒素導入管、および還流管を付けた２００ｍｌ四つ口フラスコに移し、２−エチルヘキシルメタクリレート１．８ｇ、２−（ジメチルアミノ）エチルメタクリレート０．２ｇ、および２，２’−アゾビス（イソブチリロニトリル）０．０２ｇを加え、窒素気流下８０℃で５時間攪拌を続けた。
【０２２４】
放冷後、遠心沈降により溶媒を除去し、トルエンで洗浄した後、ジメチルシリコーンオイル（商品名：ＫＦ９６−２ｃｓ、信越化学工業社製）１００ｍｌを加え、超音波浴中で１０分間分散処理を行い、電気泳動性着色粒子分散液を得た。
【０２２５】
電気泳動性粒子分散液中の電気泳動性着色粒子の粒度分布を、レーザー散乱法により測定したところ、平均粒径（メジアン径）４４μｍであった。
また、この電気泳動性着色粒子分散液における電気泳動性着色粒子の移動速度を、実施例１と同様にして測定した。その結果を表１に示す。
【０２２６】
［比較例３］
（電気泳動性着色粒子分散液の製造）
（電気泳動性着色粒子分散液（シアン）の製造）
５０ｍｌの試料びん中に、ガラスビーズ（直径１ｍｍ）４０ｇ、キナクリドンマゼンタ（ピグメントレッド１２２）１．０ｇ、トルエン２０ｍｌ、３−メタクリルオキシプロピルトリエトキシシラン０．５ｇ、およびトリデカフルオロ−１，１，２，２−テトラヒドロオクチルトリエトキシシラン０．５ｇを入れ、ペイントシェーカー（東洋精機製）を用いて１時間震盪分散させた。
【０２２７】
遠心沈降により溶媒を除去し、トルエンで繰り返し洗浄した後、ジメチルシリコーンオイル（商品名：ＫＦ９６−２ｃｓ、信越化学工業社製）２０ｍｌを加え、超音波浴中で１０分間分散処理を行い、電気泳動性着色粒子分散液を得た。
【０２２８】
電気泳動性着色粒子分散液中での電気泳動性着色粒子の粒度分布を、レーザー散乱法（堀場製作所製ＬＡ−３００）により測定したところ、平均粒径（メジアン径）２．５μｍであった。
また、この電気泳動性着色粒子分散液における電気泳動性着色粒子の移動速度を、実施例１と同様にして測定した。その結果を表１に示す。
【０２２９】
【表１】
0005200441.tif 000002
【０２３０】
表中、「−−−」は、測定を行なっていないことを意味する。
【０２３１】
以上の結果から、実施例１〜６で得られた電気泳動性着色粒子分散液中での電気泳動性着色粒子の平均粒径（メジアン径）はサブミクロンオーダーであった。比較例１〜３で得られた電気泳動性着色粒子分散液中での電気泳動性着色の平均粒径がミクロンオーダーであるのに比べると、分散安定性に優れていることが分かる。
【０２３２】
［実施例７］
（電気泳動表示素子の作製）
実施例１で得られた電気泳動性着色粒子分散液（シアン）１ｇ、および実施例２で得られた電気泳動性着色粒子分散液（マゼンタ）１ｇ、ジメチルシリコーンオイル（商品名：ＫＦ９６Ｌ−２ｃｓ、信越化学工業社製）２ｇ、および白色粒子として酸化チタン粉末（平均粒径１０μｍ）０．５ｇを混合して、着色粒子および白色粒子の混合分散液を調製した。
【０２３３】
一方、第１電極として縦×横×厚さ４０ｍｍ×３０ｍｍ×１．１ｍｍのＩＴＯガラス基板を導電膜面が上面になるように置き、この上にスペーサーとして中央を１０ｍｍ×１０ｍｍの正方形に切り抜いた縦×横×厚さ３０ｍｍ×３０ｍｍ×０．５ｍｍのシリコーンゴム製シート）を載せ、中央の正方形の空隙に前記の混合分散液を入れ、この上から第２電極として縦×横×厚さ４０ｍｍ×３０ｍｍ×１．１ｍｍのＩＴＯガラス基板を、ＩＴＯ膜面が下面になるように置き、上下からクリップを用いて圧着して密封し、電気泳動表示素子を作製した。
【０２３４】
上記で作製した電気泳動表示素子を用いて、第２電極側が正極となるように両電極間に５００Ｖの直流電圧を印加した。分散液中の２種の着色粒子は、電圧印加により全て下面の第１電極側に移動し、表示素子の上面は白色を呈した。
【０２３５】
次に、第１電極が正極になるように、両電極間に１００Ｖの直流電圧を印加したところ、マゼンタの粒子のみが第２電極側に移動し、表示素子の上面は赤紫色に変化した。
【０２３６】
次に、第１電極が正極になるように、両電極間に５００Ｖの直流電圧を印加したところ、シアンの粒子が第２電極側に移動し、マゼンタの粒子と混色を形成して、表示素子の上面は青紫色に変化した。
【０２３７】
次に、第２電極が正極になるように、両電極間に１００Ｖの直流電圧を印加したところ、マゼンタの粒子のみが第１電極側へ移動し、シアンの粒子のみが表示素子の上面に残留して青色に変化した。
【０２３８】
［実施例８］
（電気泳動表示素子の作製）
実施例４で得られた電気泳動性着色粒子分散液（シアン）１ｇ、実施例２で得られた電気泳動性着色粒子分散液（マゼンタ）１ｇ、実施例４で得られた電気泳動性着色粒子分散液（イエロー）１ｇ、ジメチルシリコーンオイル（商品名：ＫＦ９６Ｌ−２ｃｓ、信越化学工業社製）３ｇ、および白色粒子として酸化チタン粉末（平均粒径１０μｍ）０．７５ｇを混合して、着色粒子および白色粒子の混合分散液を調製した。
【０２３９】
一方、第１電極として縦×横×厚さ４０ｍｍ×３０ｍｍ×１．１ｍｍのＩＴＯガラス基板を導電膜面が上面になるように置き、この上にスペーサーとして中央を１０ｍｍ×１０ｍｍの正方形に切り抜いた縦×横×厚さ３０ｍｍ×３０ｍｍ×０．５ｍｍのシリコーンゴム製シートを載せ、中央の正方形の空隙に前記の混合分散液を入れ、この上から第２電極として縦×横×厚さ４０ｍｍ×３０ｍｍ×１．１ｍｍのＩＴＯガラス基板を、ＩＴＯ膜面が下面になるように置き、上下からクリップを用いて圧着して密封し、電気泳動表示素子を作製した。
【０２４０】
上記で作製した電気泳動表示素子を用いて、第２電極側が正極となるように両電極間に５００Ｖの直流電圧を印加した。分散液中の２種の着色粒子は、電圧印加により全て下面の第１電極側に移動し、表示素子の上面は白色を呈した。
【０２４１】
次に、第１電極が正極になるように、両電極間に５０Ｖの直流電圧を印加したところ、シアンの粒子のみが第２電極側に移動し、表示素子の上面は青色に変化した。
【０２４２】
次に、第１電極が正極になるように、両電極間に１５０Ｖの直流電圧を印加したところ、マゼンタの粒子が第２電極側に移動し、シアンの粒子と混色を形成して、表示素子の上面は青紫色に変化した。
次に、第２電極が正極になるように、両電極間に５０Ｖの直流電圧を印加したところ、シアンの粒子のみが第１電極側へ移動し、マゼンタの粒子のみが表示素子の上面に残留して赤紫色に変化した。
【０２４３】
次に、第１電極が正極になるように、両電極間に５００Ｖの直流電圧を印加したところ、シアンの粒子とイエローの粒子が第２電極側に移動し、シアンの粒子とマゼンタの粒子とイエローの粒子とが混色を形成して、表示素子の上面は黒色に変化した。
【０２４４】
次に、第２電極が正極になるように、両電極間に５０Ｖの直流電圧を印加したところ、シアンの粒子のみが第１電極側へ移動し、マゼンタの粒子とイエローの粒子のみが表示素子の上面に残留して混色を形成して橙色に変化した。
次に、第２電極が正極になるように、両電極間に１５０Ｖの直流電圧を印加したところ、マゼンタの粒子のみが第１電極側へ移動し、イエローの粒子のみが表示素子の上面に残留して黄色に変化した。
次に、第１電極が正極になるように、両電極間に５０Ｖの直流電圧を印加したところ、シアンの粒子のみが第２電極側に移動し、イエローの粒子と混色を形成して、表示素子の上面は緑色に変化した。
【０２４５】
［比較例４］
（電気泳動表示素子の作製）
比較例１で得られた電気泳動性着色粒子分散液（シアン）、および比較例２で得られた電気泳動性着色粒子分散液（マゼンタ）を用いた以外は、実施例８と同様にして電気泳動表示素子を作製した。
【０２４６】
上記で作製した電気泳動表示素子を用いて、第２電極側が正極となるように両電極間に５００Ｖの直流電圧を印加した。分散液中のシアン粒子の一部、およびマゼンタ粒子の大部分は電圧印加により第１電極側に移動したが、その他の着色粒子は表示素子の上面に取り残され、青紫色を呈した。
【０２４７】
次に、第１電極が正極になるように、両電極間に１００Ｖの直流電圧を印加したが、表示素子の色に大きな変化は見られなかった。
次に、第１電極が正極になるように両電極間に５００Ｖの直流電圧を印加したところ、下面に残されていた着色粒子の一部が第２電極側に移動し、表示素子の上面は、わずかに赤の強い紫色に変化したが、明瞭な変化は見られなかった。
次に、第２電極が正極になるように両電極間に１００Ｖの直流電圧を印加したが、表示素子の色に大きな変化は見られなかった。
【図面の簡単な説明】
【０２４８】
【図１】第４実施の形態に係る画像表示装置の概略構成図である。
【図２】印加する電圧と粒子の移動量（表示濃度）との関係を模式的に示す線図である。
【図３】画像表示媒体の基板間へ印加する電圧態様と、粒子の移動態様との関係を模式的に示す説明図である。
【符号の説明】
【０２４９】
１０  画像表示装置
１２  画像表示媒体
１６  電圧印加部
２０  表示基板
２２  背面基板
２４  間隙部材
３４  粒子群
３４Ｃ  シアン粒子群
３４Ｙ  イエロー粒子群
３４Ｍ  マゼンタ粒子群
３６  絶縁性粒子
３８  支持基板
４０  表面電極
４２  表面層
４４  支持基板
４６  背面電極
４８  表面層
５０  分散媒
【図１】
0005200441.tif 000003
【図２】
0005200441.tif 000004
【図３】
0005200441.tif 000005